СПЛАВ
ALLOY

Изобретение относится к области черной металлургии, в частности к составам сплавов, применяемых для изготовления втулок к различным узлам машин и механизмов.
Известен сплав, содержащий 3,0-7,0 мас.% углерода, железо и другие компоненты [1].
Задачей изобретения является снижение коэффициента трения сплава по стали.
Технический результат достигается тем, что сплав, содержащий углерод и железо, дополнительно содержит церий и, по крайней мере, один металл из группы: бериллий, магний, кальций, стронций, барий, при следующем соотношении компонентов, мас.%: углерод 5,0-7,0; церий 0,1-0,2; по крайней мере, один металл из группы: бериллий, магний, кальций, стронций, барий 0,003-0,008; железо - остальное.
В таблице приведены составы сплава.
Таблица
Компоненты
Содержание, мас.%, в составах
1
2
3
4
5
6
Углерод
7,0
7,0
7,0
7,0
7,0
7,0
Церий
0,1
0,1
0,1
0,1
0,1
0,1
Бериллий
0,003
-
-
-
-
0,001
Магний
-
0,003
-
-
-
0,001
Кальций
-
-
0,003
-
-
0,001
Стронций
-
-
-
0,003
-
0,001
Барий
-
-
-
-
0,003
0,001
Железо
остальное
остальное
остальное
остальное
остальное
остальное
Коэффициент трения по стали (без смазки)
0,007-0,008
0,007-0,008
0,007-0,008
0,007-0,008
0,007-0,008
0,007-0,008
Продолжение таблицы
Компоненты
Содержание, мас.%, в составах
7
8
9
10
11
12
Углерод
5,0
5,0
5,0
5,0
5,0
5,0
Церий
0,2
0,2
0,2
0,2
0,2
0,2
Бериллий
0,008
-
-
-
-
0,001
Магний
-
0,008
-
-
-
0,001
Кальций
-
-
0,008
-
-
0,001
Стронций
-
-
-
0,008
-
0,001
Барий
-
-
-
-
0,008
0,001
Железо
остальное
остальное
остальное
остальное
остальное
остальное
Коэффициент трения по стали (без смазки)
0,007-0,008
0,007-0,008
0,007-0,008
0,007-0,008
0,007-0,008
0,007-0,008
Церий, введенный совместно, по крайней мере, с одним металлом из группы: бериллий, магний, кальций, стронций, барий, способствует интенсивному раскислению сплава, нейтрализует влияние примесей серы, обеспечивает материалу мелкозернистость.
Сплав выплавляют в электропечах и подвергают термической обработке, включающей отжиг при 720-740°С с последующим охлаждением на воздухе.
Источники информации
1. JP 61-157655, C22C 37/10, 1986.